(57)【特許請求の範囲】
【請求項１】
陽極と陰極との間に複数の発光層が積層された有機エレクトロルミネッセンス素子であって、前記複数の発光層が、
４５０〜４７０ｎｍの波長域に極大発光波長を有する青領域発光層と、
５５０〜５７０ｎｍの波長域に極大発光波長を有する黄領域発光層と、
６００〜６２０ｎｍの波長域に極大発光波長を有する赤領域発光層と、
を含み、
上記青領域発光層、黄領域発光層及び赤領域発光層のうち、赤領域発光層の発光強度が最も高く、青領域発光層の発光強度が最も低く、
且つ、全体の発光色がＪＩＳ  Ｚ９１１２に規定される電球色又は温白色に区分され、
且つ、全体の発光色の平均演色評価数が８０以上であることを特徴とする有機エレクトロルミネッセンス素子。
【請求項２】
陽極と陰極との間に複数の発光層が積層された有機エレクトロルミネッセンス素子であって、前記複数の発光層が、
４５０〜４７０ｎｍの波長域に極大発光波長を有する青領域発光層と、
５５０〜５７０ｎｍの波長域に極大発光波長を有する黄領域発光層と、
６００〜６２０ｎｍの波長域に極大発光波長を有する赤領域発光層と、
を含み、
上記青領域発光層、黄領域発光層及び赤領域発光層のうち、青領域発光層の発光強度が最も高く、赤領域発光層の発光強度が最も低く、
且つ、全体の発光色がＪＩＳ  Ｚ９１１２に規定される昼白色又は昼光色に区分され、
且つ、全体の発光色の平均演色評価数が８０以上であることを特徴とする有機エレクトロルミネッセンス素子。
【請求項３】
陽極と陰極との間に複数の発光層が積層された有機エレクトロルミネッセンス素子であって、前記複数の発光層のうちの２つの発光層の間に介在する中間層を備え、
前記中間層が、等電位面を形成する層又は電荷発生層から形成され、
前記複数の発光層が、
４５０〜４７０ｎｍの波長域に極大発光波長を有する青領域発光層と、
５５０〜５７０ｎｍの波長域に極大発光波長を有する黄領域発光層と、
６００〜６２０ｎｍの波長域に極大発光波長を有する赤領域発光層と、
を含み、
全体の発光色の平均演色評価数が８０以上であることを特徴とする有機エレクトロルミネッセンス素子。
【請求項４】
上記青領域発光層、黄領域発光層及び赤領域発光層のうち、赤領域発光層の発光強度が最も高く、青領域発光層の発光強度が最も低く、
且つ、全体の発光色がＪＩＳ  Ｚ９１１２に規定される電球色又は温白色に区分されることを特徴とする請求項３に記載の有機エレクトロルミネッセンス素子。
【請求項５】
上記青領域発光層、黄領域発光層及び赤領域発光層のうち、青領域発光層の発光強度が最も高く、赤領域発光層の発光強度が最も低く、
且つ、全体の発光色がＪＩＳ  Ｚ９１１２に規定される昼白色又は昼光色に区分されることを特徴とする請求項３に記載の有機エレクトロルミネッセンス素子。
【請求項６】
陽極と陰極との間に複数の発光層が積層された有機エレクトロルミネッセンス素子であって、前記複数の発光層が、
４５０〜４７０ｎｍの波長域に極大発光波長を有する青領域発光層と、
５５０〜５７０ｎｍの波長域に極大発光波長を有する黄領域発光層と、
６００〜６２０ｎｍの波長域に極大発光波長を有する赤領域発光層と、
を含み、
上記青領域発光層、黄領域発光層及び赤領域発光層のうち、赤領域発光層の発光強度が最も高く、青領域発光層の発光強度が最も低く、
且つ、全体の発光色がＪＩＳ  Ｚ９１１２に規定される電球色又は温白色に区分されることを特徴とする有機エレクトロルミネッセンス素子。
【請求項７】
陽極と陰極との間に複数の発光層が積層された有機エレクトロルミネッセンス素子であって、前記複数の発光層が、
４５０〜４７０ｎｍの波長域に極大発光波長を有する青領域発光層と、
５５０〜５７０ｎｍの波長域に極大発光波長を有する黄領域発光層と、
６００〜６２０ｎｍの波長域に極大発光波長を有する赤領域発光層と、
を含み、
上記青領域発光層、黄領域発光層及び赤領域発光層のうち、青領域発光層の発光強度が最も高く、赤領域発光層の発光強度が最も低く、
且つ、全体の発光色がＪＩＳ  Ｚ９１１２に規定される昼白色又は昼光色に区分されることを特徴とする有機エレクトロルミネッセンス素子。
【請求項８】
請求項１乃至７のいずれか一項に記載の有機エレクトロルミネッセンス素子を具備することを特徴とする照明装置。
【発明の詳細な説明】
【技術分野】
【０００１】
本発明は、フラットパネルディスプレイ、液晶表示機用バックライト、照明装置等の光源に使用される有機エレクトロルミネッセンス素子に関し、詳しくは特に照明用途に適した光源に関するものである。
【背景技術】
【０００２】
有機エレクトロルミネッセンス素子の発光色は、発光層中に含まれる発光物質によって決定されるが、現在使用されている発光材料は、例えば青色、緑色、赤色など単色の発光材料である。
【０００３】
しかし、例えば有機エレクトロルミネッセンス素子が照明用光源に応用される場合、有機エレクトロルミネッセンス素子の発光には複数の発光色が含まれることが好ましく、特に有機エレクトロルミネッセンス素子が室内の主照明等に応用される場合は、有機エレクトロルミネッセンス素子が白色系発光をすることが好ましい。ここで白色系発光とは、可視光領域の波長の光をほぼ一通り含んでいるような発光であり、例えば水色と橙色の補色関係にある二色による混色によって得られる。
【０００４】
ところで、特に照明用光源は、演色性が高いことも好ましい。光源の演色性は例えば平均演色評価数（Ｒａ）によって評価される。高い平均演色評価数（例えばＲａ≧８０）が得られるためには、光源からの発光に複数色の波長の発光成分が含まれていることが好ましく、特に三色以上の発光成分が含まれることが好ましい。
【０００５】
このような三色の発光成分を含む有機エレクトロルミネッセンス素子として、特許文献１に開示されているものが報告されている。この特許文献１には、青領域（４４０〜４８０ｎｍ）、緑領域（５１０〜５４０ｎｍ）、赤領域（６００〜６４０ｎｍ）の各々の領域に発光極大を有する発光層を積層した有機エレクトロルミネッセンス素子が開示されている。
【特許文献１】特開２００６−２８７１５４号公報
【発明の開示】
【発明が解決しようとする課題】
【０００６】
しかしながら、特許文献１に示される有機エレクトルミネッセンス素子の発光色の色度はＪＩＳ  Ｚ９１１２にて規定される各光源色（電球色、温白色、白色、昼白色、昼光色）の色度範囲まで達せず、また、発光色が前記各光源色に区分されるような素子設計がされた場合には発光色の演色性が低くなってしまうという問題があった。ここで、特に照明用光源としては、発光色が前記ＪＩＳ  Ｚ９１１２にて規定される各光源色のいずれである場合においても、同一の発光材料の使用により高い平均演色評価数が得られることが望ましい。
【０００７】
このため、従来の有機エレクトロルミネッセンス素子は、照明用光源としての充分な特性を備えるものではなかった。
【０００８】
本発明は、上記の点に鑑みて為されたものであり、白色性と演色性とが共に高く、特に照明用光源に適した有機エレクトロルミネッセンス素子、並びにこの有機エレクトロルミネッセンスを備えた照明装置を提供することを目的とする。
【課題を解決するための手段】
【０００９】
本発明に係る有機エレクトロルミネッセンス素子Ａは、陽極１と陰極２との間に複数の発光層３が積層された構造を有する。前記複数の発光層３は、４５０〜４７０ｎｍの波長域に極大発光波長を有する青領域発光層３ａと、５５０〜５７０ｎｍの波長域に極大発光波長を有する黄領域発光層３ｂと、６００〜６２０ｎｍの波長域に極大発光波長を有する赤領域発光層３ｃとを含む。
【００１０】
このため、有機エレクトロルミネッセンス素子Ａの発光色の白色性が向上し、この発光色の色度がＪＩＳ  Ｚ９１１２にて規定される各光源色（電球色、温白色、白色、昼白色、昼光色）の色度範囲まで達することが可能となる。また、この発光色の演色性も向上し、発光色の色度がＪＩＳ  Ｚ９１１２にて規定される前記各光源色の色度範囲に達する場合であっても、例えば平均演色評価数が８０以上となるような高い演色性を有する発光が可能となる。
【００１１】
この有機エレクトロルミネッセンス素子Ａの全体の発光色の平均演色評価数は、８０以上であることが好ましい。この場合、有機エレクトロルミネッセンス素子の演色性が特に優れたものとなる。
【００１２】
特に上記青領域発光層３ａ、黄領域発光層３ｂ及び赤領域発光層３ｃのうち、赤領域発光層３ｃの発光強度が最も高く、青領域発光層３ａの発光強度が最も低く、且つ、全体の発光色がＪＩＳ  Ｚ９１１２に規定される電球色又は温白色に区分されることが好ましい。
【００１３】
また、上記青領域発光層３ａ、黄領域発光層３ｂ及び赤領域発光層３ｃのうち、青領域発光層３ａの発光強度が最も高く、赤領域発光層３ｃの発光強度が最も低く、且つ、全体の発光色がＪＩＳ  Ｚ９１１２に規定される昼白色又は昼光色に区分されることも好ましい。
【００１４】
また、本発明に係る照明装置は、上記のような有機エレクトロルミネッセンス素子Ａを具備することを特徴とする。これにより、有機エレクトロルミネッセンス素子を光源としながら、高い白色性と演色性とを有する発光が可能な照明装置が得られる。
【発明の効果】
【００１５】
本発明によれば、有機エレクトロルミネッセンス素子の発光色の白色性と演色性が共に向上され、フラットパネルディスプレイ、液晶表示機用バックライト、照明装置等の光源として使用可能であり、特に照明装置の光源に適した有機エレクトロルミネッセンス素子が得られる。また、本発明によって、有機エレクトロルミネッセンス素子を光源としながら、高い白色性と演色性とを有する発光が可能な照明装置が得られる。
【発明を実施するための最良の形態】
【００１６】
以下、本発明を実施するための最良の形態を説明する。
【００１７】
図１に有機エレクトロルミネッセンス素子Ａの構造の一例を示す。図示の例では、陽極１となる電極と陰極２となる電極の間に複数の発光層３が、電極の積層方向に積層して形成されている。更に、一方の電極（陽極１）は、透明な基板５の表面に積層している。前記陽極１は光透過性の電極として、陰極２は光反射性の電極として、それぞれ形成されている。
【００１８】
図示の形態では、発光層３として、４５０〜４７０ｎｍの波長域に極大発光波長を有する青領域発光層３ａ、５５０〜５７０ｎｍの波長域に極大発光波長を有する黄領域発光層３ｂ、及び６００〜６２０ｎｍの波長域に極大発光波長を有する赤領域発光層３ｃが設けられている。発光層３の積層数は、前記三種の発光層３ａ，３ｂ，３ｃが含まれている限り、特に制限されないが、層数が増大すると光学的及び電気的な素子設計の難易度が増大するので、五層以内とすることが好ましい。また、一般的な有機エレクトロルミネッセンス素子Ａと同様に発光層３と陽極１や陰極２の間にホール注入層、ホール輸送層６、電子輸送層７、電子注入層等が設けられていても良い。
【００１９】
各発光層３としては、発光性有機物質がドープされた有機材料にて形成されたものが挙げられる。青領域発光層３ａ、黄領域発光層３ｂ、赤領域発光層３ｃにそれぞれ使用される発光性有機物質としては、上記所定の波長域に極大発光波長を有する発光性有機物質が、各発光層３ごとに適宜選択される。青領域発光層３ａに使用される発光性有機物質としては、
具体的には、青領域発光層３ａに使用される発光性有機物質としては、下記［化１］に示される構造を有するＴＢＰｅ、下記［化２］に示される構造を有するＦＩｒｐｉｃ、下記［化３］に示されるＦＩｒ６等が挙げられる。
【００２０】
【化１】
0005102666.tif 000002
【００２１】
【化２】
0005102666.tif 000003
【００２２】
【化３】
0005102666.tif 000004
【００２３】
また、黄領域発光層３ｂに使用される発光性有機物質としては、ルブレン、Ｂｔ２Ｉｒ（ａｃａｃ）、（ビス（２−フェニルベンゾチアゾラ−ト−Ｎ，Ｃ’）イリジウム（アセチルアセトナ−ト））等が挙げられる。
【００２４】
また、赤領域発光層３ｃに使用される発光性有機物質としては、下記［化４］に示される構造を有するＢｔｐ２Ｉｒ（ａｃａｃ）、イーストマンコダック社製の商品名ＤＣＪＴＢ、下記［化５］に示される構造を有するＰｑ２Ｉｒ（ａｃａｃ）等が挙げられる。
【００２５】
【化４】
0005102666.tif 000005
【００２６】
【化５】
0005102666.tif 000006
【００２７】
上記のような発光性有機物質が使用される場合、各発光層３に使用されるホスト材料としては、電子輸送性の材料、ホール輸送性の材料の、いずれも使用され得る。また電子輸送性の材料とホール輸送性の材料とを混合したものも使用され得る。また、発光層３内にホスト材料の濃度勾配が形成されても良く、例えば発光層３の陽極１側ではホール輸送性の材料の割合が多くなると共にこの発光層３の陰極２側では電子輸送性の材料の割合が多くなるように、発光層３が形成されても良い。
【００２８】
ホスト材料として使用される電子輸送性の材料やホール輸送性の材料としては、特に制限されないが、例えば後述するホール輸送層６を構成する材料や電子輸送層７を構成する材料に相当する材料から、適宜選択されたものが使用される。
【００２９】
有機エレクトロルミネッセンス素子Ａ中において互いに隣り合う発光層３同士は、直接接触しても良いが、この発光層３同士の間に中間層４が介在することが好ましい。中間層４としては、例えば等電位面を形成する層や電荷発生層が形成される。等電位面形成層もしくは電荷発生層の材料としては、例えばＡｇ、Ａｕ、Ａｌ等の金属薄膜；酸化バナジウム、酸化モリブデン、酸化レニウム、酸化タングステン等の金属酸化物；ＩＴＯ、ＩＺＯ、ＡＺＯ、ＧＺＯ、ＡＴＯ、ＳｎＯ2等の透明導電膜；いわゆるｎ型半導体とｐ型半導体の積層体；金属薄膜もしくは透明導電膜と、ｎ型半導体及びｐ型半導体のうちの一方又は双方との積層体；ｎ型半導体とｐ型半導体の混合物；ｎ型半導体とｐ型半導体とのうちの一方又は双方と金属との混合物などが挙げられる。前記ｎ型半導体やｐ型半導体としては、特に制限されることなく必要に応じて選定されたものが使用される。このときｎ型半導体やｐ型半導体は、無機材料、有機材料のうちいずれであっても良い。また、このｎ型半導体やｐ型半導体は、有機材料と金属との混合物；有機材料と金属酸化物との組み合わせ；有機材料と有機系アクセプタ／ドナー材料や無機系アクセプタ／ドナー材料との組み合わせ等であっても良い。
【００３０】
このようにして構成される有機エレクトロルミネッセンス素子Ａでは、複数の発光層３が積層されているため、高輝度発光が可能となる。
【００３１】
また、本発明に係る有機エレクトロルミネッセンス素子Ａが上記のような青領域発光層３ａ、黄領域発光層３ｂ及び赤領域発光層３ｃを備えるため、この有機エレクトロルミネッセンス素子Ａの発光色の白色性が向上し、この発光色の色度がＪＩＳ  Ｚ９１１２で規定される各光源色（電球色、温白色、白色、昼白色、昼光色）の色度範囲まで達するような素子設計が可能となる。このとき、有機エレクトロルミネッセンス素子Ａの発光色の色度が、前記光源色の区分のうちのいずれかに該当するような素子設計が可能となる。
【００３２】
また、有機エレクトロルミネッセンス素子Ａが上記構成を備えることで、この有機エレクトロルミネッセンス素子Ａの発光色の演色性も向上する。このとき、有機エレクトロルミネッセンス素子Ａの発光色が上記光源色の区分のいずれに該当する場合であっても、有機エレクトロルミネッセンス素子Ａの発光色の平均演色評価数が８０以上になるような素子設計が可能になる。
【００３３】
上記有機エレクトロルミネッセンス素子Ａの発光色が電球色、温白色、白色、昼白色、昼光色のいずれかに該当するための前記発光色の色度の調整、並びに上記有機エレクトロルミネッセンス素子Ａの発光色の平均演色評価数が８０以上となるための前記平均演色評価数の調整は、例えば各発光層３の膜厚を調整すること、各発光層３における発光ドーパント（発光性有機物質）のドープ濃度を調整すること、各発光層３を構成する材料として適切な材料を選択すること、適宜の光学設計（特に発光層３と陰極２との間の寸法の調整）を行うこと等により、達成される。
【００３４】
また、この有機エレクトロルミネッセンス素子Ａの素子設計の具体例として、上記青領域発光層３ａ、黄領域発光層３ｂ及び赤領域発光層３ｃのうち、赤領域発光層３ｃの発光強度が最も高く、青領域発光層３ａの発光強度が最も低くなると共に、更に全体の発光色がＪＩＳ  Ｚ９１１２に規定される電球色又は温白色に区分されるようにした素子設計が挙げられる。この場合、有機エレクトロルミネッセンス素子Ａの発光色が照明の色調として要求される電球色や温白色になると共に、演色性が優れたものとなる。
【００３５】
また、この有機エレクトロルミネッセンス素子Ａの素子設計の他の具体例として、上記青領域発光層３ａ、黄領域発光層３ｂ及び赤領域発光層３ｃのうち、青領域発光層３ａの発光強度が最も高く、赤領域発光層３ｃの発光強度が最も低くなると共に、更に全体の発光色がＪＩＳ  Ｚ９１１２に規定される昼白色又は昼光色に区分されるようにした素子設計が挙げられる。この場合、有機エレクトロルミネッセンス素子Ａの発光色が照明の色調として要求される昼白色や昼光色になると共に、演色性が優れたものとなる。
【００３６】
また、上記に例示された素子設計以外にも、例えば上記青領域発光層３ａ、黄領域発光層３ｂ及び赤領域発光層３ｃのうち、黄領域発光層３ｂの発光強度が最も低くなると共に、更に全体の発光色がＪＩＳ  Ｚ９１１２に規定される電球色又は温白色に区分されるようにした構成、上記青領域発光層３ａ、黄領域発光層３ｂ及び赤領域発光層３ｃのうち、赤領域発光層３ｃの発光強度が最も高くなると共に、更に全体の発光色がＪＩＳ  Ｚ９１１２に規定される白色、昼白色又は昼光色に区分されるようにした構成等のように、適宜の素子設計が可能である。
【００３７】
ここで、各発光層４の発光強度の調整は、各発光層３の膜厚を調整すること、各発光層３中の発光ドーパント（発光性有機物質）のドープ濃度を調整すること、各発光層３を構成する材料として適切な材料を選択すること等によって為される。
【００３８】
この有機エレクトロルミネッセンス素子Ａを構成する部材のうち、発光層３以外の他の部材、すなわち例えば積層された素子を保持する基板５や陽極１、陰極２等の部材には、従来使用されている部材がそのまま採用され得る。
【００３９】
例えば基板５は、この基板５を通して光が出射される場合には、光透過性を有する。この場合、基板５としては無色透明な基板、多少の着色を有する透明な基板、すりガラス状の基板等が挙げられる。この基板５の具体例としては、例えば、ソーダライムガラスや無アルカリガラスなどの透明ガラス板や、ポリエステル、ポリオレフィン、ポリアミド、エポキシ等の樹脂、フッ素系樹脂等から任意の方法によって作製されたプラスチックフィルムやプラスチック板などが挙げられる。またさらに、基板５の母材の内部にこの母材とは屈折率の異なる粒子、粉体、泡等が含有され、あるいは基板５の表面に適宜の形状が付与されることによって、光拡散効果が付与された基板５も挙げられる。また、基板５を通さずに光を射出させる場合、基板５は必ずしも光透過性を有するものでなくても良く、この場合、素子の発光特性、寿命特性等が損なわれない限り、任意の基板５が使用可能である。特に、通電時の素子の発熱による温度上昇が軽減されるためには、熱伝導性の高い基板５が使用可能である。
【００４０】
上記陽極１は、発光層３中にホールを注入する機能を発揮する電極である。この陽極１は、仕事関数の大きい金属、合金、電気伝導性化合物、あるいはこれらの混合物からなる電極材料から形成されることが好ましい。このとき、特に陽極１の仕事関数が４ｅＶ以上であることが好ましい。このような陽極１の材料としては、例えば、金などの金属；ＣｕＩ、ＩＴＯ（インジウム−スズ酸化物）、ＳｎＯ2、ＺｎＯ、ＩＺＯ（インジウム−亜鉛酸化物）等；ＰＥＤＯＴ、ポリアニリン等の導電性高分子；任意のアクセプタ等がドープされた導電性高分子；カーボンナノチューブなどの、適宜の導電性光透過性材料が挙げられる。
【００４１】
陽極１は、例えば上記のような電極材料が、基板５の表面に真空蒸着法やスパッタリング法、塗布等の方法により薄膜に形成されることによって、作製される。また、発光層３における発光が陽極１を透過して外部に照射されるためには、陽極１の光透過率が７０％以上であることが好ましい。さらに、陽極１のシート抵抗は数百Ω／□以下であることが好ましく、特に前記シート抵抗が１００Ω／□以下であることが好ましい。ここで、陽極１の光透過率、シート抵抗等の特性が前記のように制御されるためには、陽極１の膜厚は、この陽極１を構成する材料によって異なるが、５００ｎｍ以下に設定されることが好ましく、特に１０〜２００ｎｍの範囲に設定されることが好ましい。
【００４２】
また上記陰極２は、発光層３中に電子を注入する機能を発揮する電極である。この陰極２は、仕事関数の小さい金属、合金、電気伝導性化合物及びこれらの混合物からなる電極材料から形成されることが好ましい。特にこの陰極２の仕事関数が５ｅＶ以下であることが好ましい。このような陰極２の電極材料としては、アルカリ金属、アルカリ金属のハロゲン化物、アルカリ金属の酸化物、アルカリ土類金属等、前記金属と他の金属との合金等が挙げられる。具体的な電極材料としては、例えばナトリウム、ナトリウム−カリウム合金、リチウム、マグネシウム、マグネシウム−銀混合物、マグネシウム−インジウム混合物、アルミニウム−リチウム合金、Ａｌ／ＬｉＦ混合物が挙げられる。また電極材料として、アルミニウム、Ａｌ／Ａｌ2Ｏ3混合物なども使用可能である。
【００４３】
また、アルカリ金属の酸化物、アルカリ金属のハロゲン化物、金属酸化物等から形成された下地に対して、電極材料が一層以上積層されることで、陰極２が形成されても良い。このような陰極２の構成の具体例としては、例えば、アルカリ金属／Ａｌの積層、アルカリ金属のハロゲン化物／アルカリ土類金属／Ａｌの積層、アルカリ金属の酸化物／Ａｌの積層などが挙げられる。
【００４４】
また、陰極２がＩＴＯ、ＩＺＯなどに代表される透明電極である場合には、陰極２側からの光の取り出しが可能である。
【００４５】
また、素子中における陰極２と接する有機物の層には、リチウム、ナトリウム、セシウム、カルシウム等のアルカリ金属、アルカリ土類金属がドープされていても良い。
【００４６】
陰極２は、例えば上記のような電極材料が、真空蒸着法やスパッタリング法等の方法により薄膜に形成されることによって、作製される。また、発光層３における発光が陽極１側から取り出される場合には、陰極２の光透過率が１０％以下であることが好ましい。また、発光層３における発光が陰極２側から取り出される場合（発光が陽極１と陰極２の両方から取り出される場合を含む）、陰極２の光透過率は７０％以上であることが好ましい。この場合の陰極２の膜厚は、陰極２の光透過率等の特性制御のために、陰極２を構成する材料に応じて適宜設定されるが、通常５００ｎｍ以下、好ましくは１００〜２００ｎｍの範囲であることが好ましい。
【００４７】
本発明の有機エレクトロルミネッセンス素子Ａの素子構成は、本発明の趣旨に反しない限り任意の構成とすることができる。例えば前述の通り、ホール注入層、ホール輸送層６、電子輸送層７、電子注入層等の層が必要に応じて適宜設けられる。
【００４８】
ホール輸送層６を構成する材料は、ホール輸送性を有する化合物の群から選定されるが、電子供与性を有し、また電子供与によりラジカルカチオン化した際にも安定である化合物であることが好ましい。この種の化合物としては、例えば、４，４’−ビス［Ｎ−（ナフチル）−Ｎ−フェニル−アミノ］ビフェニル（α−ＮＰＤ）、Ｎ，Ｎ’−ビス（３−メチルフェニル）−（１，１’−ビフェニル）−４，４’−ジアミン（ＴＰＤ）、２−ＴＮＡＴＡ、４，４’，４”−トリス（Ｎ−（３−メチルフェニル）Ｎ−フェニルアミノ）トリフェニルアミン（ＭＴＤＡＴＡ）、４，４’−Ｎ，Ｎ’−ジカルバゾールビフェニル（ＣＢＰ）、スピロ−ＮＰＤ、スピロ−ＴＰＤ、スピロ−ＴＡＤ、ＴＮＢなどを代表例とする、トリアリールアミン系化合物、カルバゾール基を含むアミン化合物、フルオレン誘導体を含むアミン化合物などが挙げられるが、これらに限定されるものではなく、一般に知られる任意のホール輸送材料が使用される。
【００４９】
また、電子輸送層７を構成する材料は、電子輸送性を有する化合物の群から選定されるが、正孔供与性を有し、また正孔供与によりラジカルアニオン化した際にも安定である化合物であることが好ましい。この種の化合物としては、Ａｌｑ３等の電子輸送性材料として知られる金属錯体や、フェナントロリン誘導体、ピリジン誘導体、テトラジン誘導体、オキサジアゾール誘導体等のヘテロ環を有する化合物などが挙げられるが、これらに限定されるものではなく、一般に知られる任意の電子輸送材料が使用される。
【００５０】
このような有機エレクトロルミネッセンスＡを光源として備える照明装置には、従来存在する適宜の構成が採用され得る。
【実施例】
【００５１】
以下、本発明に係る具体的な実施例を挙げることで、本発明を更に詳述する。
【００５２】
（実施例１）
厚み１５０ｎｍ、幅５ｍｍ、シート抵抗約１２Ω／□のＩＴＯ膜（陽極１）が成膜された、０．７ｍｍ厚の無アルカリガラス製の基板５を用意した。この陽極１を備える基板５を、洗剤、イオン交換水、アセトンで各１０分間超音波洗浄した後、ＩＰＡ（イソプロピルアルコール）で蒸気洗浄して乾燥し、さらにＵＶ／Ｏ3処理を施した。
【００５３】
次に、この陽極１を備える基板５を真空蒸着装置にセットし、１×１０-4Ｐａ以下の減圧雰囲気下で、陽極１の上に４，４’−ビス［Ｎ−（ナフチル）−Ｎ−フェニル−アミノ］ビフェニル（α−ＮＰＤ）を４０ｎｍの膜厚で蒸着し、ホール輸送層６を形成した。
【００５４】
次いで、ホール輸送層６の上に、４，４’−Ｎ，Ｎ’−ジカルバゾールビフェニル（ＣＢＰ）にＢｔｐ２Ｉｒを７質量％共蒸着した層を１０ｎｍの膜厚で蒸着し、赤領域発光層３ｃ（極大発光波長６２０ｎｍ）を形成した。
【００５５】
次にこの赤領域発光層３ｃの上にバソクプロイン（ＢＣＰ）を単独で２０ｎｍの厚みに蒸着し、電子輸送層７を形成した。
【００５６】
次いでこの電子輸送層７の上、ＢＣＰとＣｓとのモル比１：１の合金の膜を厚み５ｎｍに蒸着した後、ＩＺＯ（インジウム亜鉛酸化物）の蒸着膜を厚み１０ｎｍの膜厚に蒸着し、中間層４を形成した。
【００５７】
次にこの中間層４の上にα−ＮＰＤを６０ｎｍの膜厚で蒸着してホール輸送層６を形成した。
【００５８】
次に、このホール輸送層６の上に、ＣＢＰにＴＢＰｅを５質量％共蒸着した層を２０ｎｍの膜厚で蒸着して、青領域発光層３ａ（極大発光波長４６０ｎｍ）を形成した。
【００５９】
次に、この青領域発光層３ａの上に、Ａｌｑ３にルブレンを５質量％共蒸着した層を１０ｎｍの膜厚で蒸着し、黄領域発光層３ｂ（極大発光波長５５５ｎｍ）を形成した。
【００６０】
次に、この黄領域発光層３ｂの上に、Ａｌｑ３を単独で４０ｎｍ蒸着した後、ＬｉＦを１ｎｍの厚みに蒸着して、電子輸送層７を形成した。
【００６１】
次に、この電子輸送層７の上に、アルミニウムを０．４ｎｍ／ｓの蒸着速度で８０ｎｍ厚に蒸着して、陰極２を形成した。
【００６２】
以上の工程によって、赤領域発光層３ｃ、青領域発光層３ａ、及び黄領域発光層３ｂが積層した構造を有する有機エレクトロルミネッセンス素子Ａを得た。
【００６３】
（実施例２〜９）
実施例１において、赤領域発光層３ｃ、青領域発光層３ａ、及び黄領域発光層３ｂの厚みを表１に示す通りに変更した。それ以外の条件は実施例１と同様にして、赤領域発光層３ｃ、青領域発光層３ａ、及び黄領域発光層３ｂが積層した構造を有する有機エレクトロルミネッセンス素子Ａを得た。
【００６４】
（比較例１〜５）
上記実施例１〜５において、黄領域発光層３ｂに代えて、極大発光波長５２５ｎｍの発光層３（緑領域発光層３）を形成した。
【００６５】
緑領域発光層３の形成の際には、上記実施例１〜５における青領域発光層３ａを形成する工程の後、この青領域発光層３ａの上に、Ａｌｑ３にＣ５４５Ｔ（１０−（２−ベンゾチアゾリル）−１，１，７，７−テトラメチル−２，３，６，７−テトラヒドロ−１Ｈ，５Ｈ，１１Ｈ−［１］ベンゾ−ピラノ［６，７，８−ｉｊ］キノリジン−１１−オン）を５質量％共蒸着した層（極大発光波長５２０ｎｍ）を表１に示す膜厚で蒸着し、緑領域発光層３を形成した。
【００６６】
それ以外の条件は実施例１と同様にして、赤領域発光層３ｃ、青領域発光層３ａ、及び緑領域発光層３が積層した構造を有する有機エレクトロルミネッセンス素子Ａを得た。
【００６７】
（評価）
各実施例及び比較例で得られた有機エレクトロルミネッセンス素子Ａに、電源（ＫＥＩＴＨＬＥＹ２４００）を接続し、この有機エレクトロルミネッセンス素子Ａに１０ｍＡ／ｃｍ2での定電流を通電することで、有機エレクトロルミネッセンス素子Ａを駆動させた。このとき有機エレクトロルミネッセンス素子Ａから正面方向に向けて発せられた光の発光スペクトルを、マルチチャネルアナライザー（浜松ホトニクス社製「ＰＭＡ−１１」）により測定した。この測定結果に基づき、有機エレクトロルミネッセンス素子Ａの発光色を、ＣＩＥ表色系の色度座標で評価した。また、この色度座標に基づいて、有機エレクトロルミネッセンス素子Ａの発光色をＪＩＳ  Ｚ９１１２に規定される光源色に区分した。また、有機エレクトロルミネッセンス素子Ａの発光色の平均演色評価数（Ｒａ）を、ＪＩＳ  Ｚ８７２６に規定される方法によって導出した。
【００６８】
また、実施例１，２，４〜９については、有機エレクトロルミネッセンス素子Ａからの発光について、ＪＩＳ  Ｚ８７２５の規定に基づき、黒体軌跡からの偏差Δｕｖを導出した。
【００６９】
また、実施例１，２，４〜９については、有機エレクトロルミネッセンス素子Ａの発光スペクトルにおける、青領域発光層３ａに起因する極大波長（４６０ｎｍ）、赤領域発光層３ｃに起因する極大波長（６２０ｎｍ）、および黄領域発光層３ｂに起因する極大波長（５５５ｎｍ）の各強度の比を導出した。
【００７０】
以上の結果を、表１，２に示す。
【００７１】
【表１】
0005102666.tif 000007
【００７２】
【表２】
0005102666.tif 000008
【００７３】
上記の通り、比較例１〜５の場合は、有機エレクトロルミネッセンス素子Ａの発光色がＪＩＳ  Ｚ９１１２にて規定される光源色に区分されるものの、平均演色評価数の値は充分ではなかった。
【００７４】
これに対し、実施例１〜９では有機エレクトロルミネッセンス素子Ａの発光色がＪＩＳ  Ｚ９１１２にて規定される光源色に区分され、しかも平均演色評価数の値が高いものであった。
【００７５】
また、実施例１，２では各発光層３のうち青領域発光層３ａの発光強度が最も高く、赤領域発光層３ｃの発光強度が最も低く、且つ発光色が昼白色又は昼光色に区分される。また、実施例４，５では各発光層３のうち赤領域発光層３ｃの発光強度が最も高く、青領域発光層３ａの発光強度が最も低く、且つ発光色が電球色又は温白色に区分される。これらの実施例１，２，４，５では、同様の発光色を有する実施例６〜９と比べて黒体軌跡からの偏差が小さい。従って、実施例１，２，４，５における発光色は、照明用途として特に好ましいものと評価できる。
【図面の簡単な説明】
【００７６】
【図１】本発明の実施の形態の一例を示す概略の断面図である。
【符号の説明】
【００７７】
Ａ    有機エレクトロルミネッセンス素子
１    陽極
２    陰極
３    発光層
３ａ  青領域発光層
３ｂ  黄領域発光層
３ｃ  赤領域発光層
【図１】
0005102666.tif 000009